(57)【特許請求の範囲】
【請求項１】
繊維径１μｍ〜１ｍｍの繊維が複数本束ねられた繊維束の一端をロープ状部材に結束し、それ以外をばらけるようにしたことを特徴とする油状物質吸着材。
【請求項２】
繊維に長さ０．５ｍ以上の合成繊維又は天然繊維を用いることを特徴とする請求項１記載の油状物質吸着材。
【請求項３】
合成繊維が解繊糸であることを特徴とする請求項２記載の油状物質吸着材。
【請求項４】
請求項１記載の油状物質吸着材を流れのある河川又は海面に展張し、水面ないし海面に浮遊する油状物質を回収することを特徴とする油状物質の回収方法。
【請求項５】
請求項１記載の油状物質吸着材を使用した油状物質の回収方法であって、前記ロープ状部材を単独又は複数の船舶に固定し、前記油状物質吸着材を水面ないし海面に展張して船舶を運行することにより水面ないし海面に浮遊する油状物質を回収することを特徴とする油状物質の回収方法。
【発明の詳細な説明】
【０００１】
【発明が属する技術分野】
本発明は、水面ないし海面に流出した油状物質、とくに流水面に浮遊する油状物質を捕集するのに適した油状物質吸着材と、該吸着材を用いた吸着方法に関する。
【０００２】
【従来技術】
油状物質吸着材は、現在様々な場面において使用されている。例えば、工場排水浄化のための排水中の油状物質の捕集、海上又は河川に流出した流出油の回収等である。油状物質吸着材はそれぞれの目的に応じて多種多用なものが知られている。その形態は、不織布、綿状物、テープ状物、それらをロープ状部材に結束させたもの、網状物をオイルフェンスとして用いるもの等、様々である。
【０００３】
水の流れがある河川及び海などに流出した油状物質を回収する場合、平面状のもの、例えば正方形の不織布状油吸着マットは、流れて回収が困難である。また、平面上の油吸着マットをロープ状部材に結び付けた、いわゆる万国旗型油状物質吸着材は、マットの重なりや折れによってマット間に隙間が生じ、そこから油が通過したり、水中のゴミを拾うことにより吸着能が低下し、吸着効率上問題がある。
【０００４】
更に、繊維の集合体の両端を結束した油状物質吸着材、及び該油状物質吸着材を直列につなぎ合わせたものも知られているが、隙間からの吸着漏れや吸着量及び吸着油の保持率の点において、平面状油吸着マットを用いた油状物質吸着材に及ばない。
【０００５】
【発明が解決しようとする課題】
本発明は、水面ないし海面上に浮遊する油状物質回収の吸着量、吸着油保持率及び吸着効率を改善させた油状物質吸着材と、該油状物質吸着材を用いた吸着方法を提供することを目的とする。
【０００６】
【課題の解決手段】
本発明者らは、上記問題点に鑑み鋭意検討を重ねた結果、驚くべきことに、特定の径及び長さを有する繊維又はリボン状物の一端をロープ状部材に結束した繊維又はリボン状物の集合体が、油状物質、ことに流水面上の油状物質の回収に極めて有用であることを見出し、本発明を完成するに至った。
【０００７】
すなわち請求項１記載の発明は、繊維径１μｍ〜１ｍｍの繊維が複数本束ねられた繊維束の一端をロープ状部材に結束し、それ以外をばらけるようにしたことを特徴とする。
請求項２記載の発明は、請求項１記載の発明において、繊維に長さ０．５ｍ以上の合成繊維又は天然繊維を用いることを特徴とする。
【０００８】
請求項３記載の発明は、請求項２記載の発明における合成繊維が解繊糸であることを特徴とする。
請求項４記載の発明は、請求項１記載の発明の油状物質吸着材を用いた吸着方法に関するもので、請求項１記載の油状物質吸着材を流れのある河川又は海面に展張し、水面ないし海面に浮遊する油状物質を回収することを特徴とする。
【０００９】
請求項５記載の発明は、請求項１記載の発明の油状物質吸着材を用いた別の吸着方法に関するもので、請求項１記載のロープ状部材を単独又は複数の船舶に固定し、油状物質吸着材を海面に展張して船舶を運行することにより水面ないし海面に浮遊する油状物質を回収することを特徴とする。
【００１０】
【発明の実施の形態】
本発明の油状物質吸着材としては、長さ１〜１０ｍの繊維を５〜２０本（合計約３０〜９００ｇ）束ねて繊維束を作り、これをかご型ロープに約５〜１０ｃｍの間隔で５０ないし１００束結束したものが例示される。
【００１１】
繊維は合成繊維であってもよいし、天然繊維であってもよい。
合成繊維としては、熱可塑性樹脂を原料としたものであれば、如何ようなものでもよく、熱可塑性樹脂としては、例えばポリエチレン、アイソタクチックポリプロピレン、シンジオタクチックポリプロピレン、エチレン−プロピレンコポリマー、オレフィン−ノルボルネンコポリマー、ポリブテン等のポリオレフィン、ポリ塩化ビニル、ポリ酢酸ビニル等のビニル系重合体、ＰＥＴ、ＰＢＴ等の芳香族ポリエステル、ナイロン６、ナイロン６，６等のポリアミド、ポリ乳酸、ポリサクシニックブチレート等の脂肪族ポリエステル、ポリウレタン、ポリオール、ポリエステルポリオール、ポリカーボネート、レーヨン等が挙げられる。
【００１２】
これら熱可塑性樹脂のなかでも、親油性及び／又は疎水性を有するものが好ましい。なかでも、ポリオレフィン、特にポリエステル、ポリプロピレン、エチレン−プロピレンコポリマーが好ましい。これら熱可塑性樹脂には、油状物質の吸着率を高めるための添加剤を含んでいてもよい。例えばポリオレフィンワックス、高級脂肪酸等が挙げられる。なお、これらを繊維の表面処理剤として使用しても、一向に差し支えない。
【００１３】
繊維は、モノフィラメント、マルチフィラメント或いは解繊糸のいずれでもよい。こうした繊維の製法は、特に限定されず、フィラメントの場合、例えば、溶融押出紡糸法、界面重合紡糸法等が挙げられ、解繊糸の場合、フィルムをカーディングすることにより得ることができる。
【００１４】
また、必要に応じて、紫外線吸着剤等のような耐候性付与剤を樹脂に添加、又は繊維或いはリボン状物に塗布してもよい。一方、天然繊維としては、綿、麻、絹、木質繊維などの植物性繊維、羊毛などの動物性繊維等が挙げられる。なお、これらを上記の添加剤で表面処理して用いることもできる。
【００１５】
繊維径は、余り太いと吸着油保持率の低下をきたし、また細過ぎると強度の面で問題である。ここでいう繊維径とは、解繊糸及びマルチフィラメントの場合、各１本のフィラメントのことをいう。
【００１６】
上述する繊維の長さは、河川用では、０．５〜５ｍ程度であることが好ましい。これより短いときは、繊維の充分な量が得られず、吸着量、吸着効率の点において劣る。また、これより長いと、吸着量、吸着効率の面では特に問題ないが、水面への装着、吸着後の回収時に取扱にくゝなる。より好ましくは１〜２ｍ程度である。また、海水面に浮遊する油状物質を特に回収装置を具備した船舶により回収するときには、０．５〜１００ｍ程度、特に１〜５０ｍ程度であることが好ましい。
【００１７】
流水面用の油状物質吸着材としては、一端をロープ状部材に結束したものが好ましい。ロープ状部材としては、材質、形状ともに特に限定されない。縄状に撚り合わせたもの、かご型ロープ、シートベルト用ロープのような強度に優れたもの等、如何ようなものも使用できる。
【００１８】
油吸着能を有する熱可塑性樹脂、特に繊維状のものを使用したときには、油吸着効果を有しており、好ましい態様である。またかご型ロープは、両端が杭等の固定物に接続が容易な形状を有しており、また固定物からはずれ難いため、取扱上好ましい態様である。ロープ状部材の長さは、使用する場面に応じて選択することができる。
【００１９】
各繊維は複数本束ねられ、繊維束として、その一端がロープ状部材に固定される。繊維束のロープ状部材への固定方法は特に限定されず、繊維自体による物理的結束、熱的結束、接着剤を使用した化学的結束、他の繊維による物理的結束等如何ようなものでもよい。
【００２０】
繊維束の１束の重量は、特に限定されない。なぜなら、当該重量は、繊維径及びロープ状部材への結束間隔等により調節しうるからである。結束間隔もまた特に限定されないが、極端に広いと吸着効率が悪くなる。本発明の油状物質吸着材としては、長さ１〜１００ｍの繊維５〜２０本（合計約３０〜９００ｇ）束ねて繊維束を作り、これをかご型ロープに約５〜１０ｃｍの間隔で５０ないし１００束、結束した態様が例示される。
【００２１】
本発明の油状物質吸着材は、流水海面上で特に優れた効果を奏する。本発明の油状物質吸着材は、繊維束で構成されていることにより、しなやかであり、水面との密着性に優れ、不織布等のように重なり部分の隙間からの回収ロスを極力抑えることが可能である。また河川、海水等流れのある水面又は海面上に浮遊する油状物質は、一旦水面又は海面より若干水中に潜ってしまうことがあるが、本発明の油状物質吸着材は、流水方向に一定以上の長さを有しており、一旦水中に潜った油状物質が再度水面又は海面に浮上した際に回収することが可能である。さらに、一定の繊維径を有する繊維束で構成されていることにより、テープ状物等に比して、油吸着量及び吸着油保持率に優れている。
【００２２】
【実施例】
以下に本発明の好ましい態様を具体的に開示するが、本発明は、これに限定されるものではない。
【００２３】
【実施例１】
ポリプロピレン（添加剤入り）フィルムから製造した長さ２ｍの解繊糸（繊維径３μｍ）を二つ折りにして図２に示すように１束３０ｇの繊維束３を作り、これを外径８ｍｍ、長さ１０ｍのかご型ロープ４に１０ｃｍ間隔で５０束、両端を２．５ｍ残して結束し、油状物質吸着材を得た。
【００２４】
【実施例２】
実施例１の解繊糸を繊維径３０μｍとする以外は、実施例１と同じ条件で油状物質吸着材を得た。
【００２５】
【実施例３】
ポリプロピレン（添加剤入り）フィルムから製造した長さ８ｍの解繊糸（繊維径３μｍ）を二つ折りにして、１束１２０ｇの繊維束を作り、これを実施例１と同じかご型ロープに１０ｃｍ間隔で５０束、実施例１と同様にして結束し、油状物質吸着材を得た。
【００２６】
【実施例４】
ポリプロピレン（添加剤入り）フィルムから製造した長さ８ｍの解繊糸（繊維径３μｍ）を二つ折りにして、１束９００ｇの繊維束を作り、これを実施例１と同じかご型ロープに１５ｃｍ間隔で３３束結束し、油状物質吸着材を得た。
【００２７】
【比較例１】
長さ２ｍのポリプロピレンモノフィラメント（繊維径１．２ｍｍ）を二つ折りにして１束３０ｇの繊維束を作り、実施例１と同じかご型ロープに１０ｃｍ間隔で５０束結束し、油状物質吸着材を得た。
【００２８】
【実験例１】
＜吸着量の経時変化＞
Ａ重油に油状物質吸着材を１０分間浸漬後引上げ、その後の重量の経時変化を測定した。結果を表１に示す。
【００２９】
【表１】
0003926950.tif 000002
【００３０】
【実験例２】
＜回収効率＞
１ｍ／ｍｉｎの水流中に実施例１の油状物質吸着材を全体が流れるように設置し、上流よりＡ重油を投入し、水流上の油の変化を観察した。その結果、下流への油洩れは殆ど見られなかった。
【００３１】
【発明の効果】
本発明の油状物質吸着材及び該油状物質吸着材を用いた吸着方法によると、水面ないし海面上に浮遊する油状物質、ことに流水面上の浮遊油状物質の回収を効率よく行い、油吸着量及び吸着油保持率を向上させることができる。
【図面の簡単な説明】
【図１】リボン状物の概略図。
【図２】油状物質吸着材の概略図。
【符号の説明】
１・・スリット
２・・繊維束
４・・かご型ロープ
【図１】
0003926950.tif 000003
【図２】
0003926950.tif 000004